(57)【要約】【課題】断熱性に優れた耐火モルタルの材料を提供する。【解決手段】本発明に係る化学式ＸＡｌ2Ｏ4からなる多孔質焼結体の粒子を少なくとも含む不定形耐火物は、孔径１０μｍ以下の気孔の内、孔径０．０１μｍ以上０．８μｍ未満の気孔が１０ｖｏｌ％以上５０ｖｏｌ％以下を占め、前記粒子の粒度分布は粒子径１０μｍ未満が５ｖｏｌ％以上３０ｖｏｌ％以下，粒子径１０μｍ以上１００μｍ未満が３５ｖｏｌ％以上８０ｖｏｌ％以下，粒子径１００μｍ以上１０００μｍ以下が５ｖｏｌ％以上５５ｖｏｌ％以下である。【選択図】図１
2016030709.tif 000002
【特許請求の範囲】
【請求項１】
化学式ＸＡｌ2Ｏ4からなるスピネル質で、前記化学式中のＸがＺｎ、Ｆｅ、Ｍｇ、Ｎｉ及びＭｎのうちのいずれかである多孔質焼結体の粒子を少なくとも含む不定形耐火物であって、前記粒子は、孔径１０μｍ以下の気孔の内、孔径０．０１μｍ以上０．８μｍ未満の気孔が１０ｖｏｌ％以上５０ｖｏｌ％以下を占め、前記粒子の粒度分布は粒子径１０μｍ未満が５ｖｏｌ％以上３０ｖｏｌ％以下，粒子径１０μｍ以上１００μｍ未満が３５ｖｏｌ％以上８０ｖｏｌ％以下，粒子径１００μｍ以上１０００μｍ以下が５ｖｏｌ％以上５５ｖｏｌ％以下であることを特徴とする不定形耐火物。
【請求項２】
化学式ＸＡｌ2Ｏ4からなるスピネル質が、ＭｇＡｌ２Ｏ４であることを特徴とする請求項１記載の不定形耐火物。
【発明の詳細な説明】
【技術分野】
【０００１】
本発明は、スピネル質の多孔質焼結体からなる不定形耐火物に関する。
【背景技術】
【０００２】
耐火物や断熱材は、複数のパーツ同士の接合、またはパーツ間の隙間の充填に、耐火モルタルを用いて、所定の形状を作製することも多い。
【０００３】
例えば特許文献１には、主成分としてアルミナとマグネシアを配合し、１０００℃以上の高温における使用中にアルミナとマグネシアを反応させ、膨張性のあるスピネルを生成させる煉瓦目地充填材が記載されている。
【０００４】
ところで、１０００℃以上の高温領域で熱伝導率の上昇が抑制され、耐熱性にも優れた断熱材の材料として、マグネシアスピネルのセラミックス多孔体が注目されつつある。
【０００５】
特許文献２または３に、所定の気孔径分布を有するスピネル質セラミックス多孔体は、伝導伝熱及びふく射伝熱を抑制できること、それにより１０００℃以上の高温での耐熱性にも優れた断熱材として使用できることが記載されている。
【先行技術文献】
【特許文献】
【０００６】
【特許文献１】特開２０００−３０２５３９号公報
【特許文献２】特開２０１２−２２９１３９号公報
【特許文献３】特開２０１３−２０９２７８号公報
【発明の概要】
【発明が解決しようとする課題】
【０００７】
近年、モルタル自身にも、１０００℃以上の高温領域で、熱伝導率の上昇が抑制され、耐熱性にも優れたものが求められる傾向にある。
【０００８】
特許文献１に記載の発明は、高温での亀裂発生が抑制されており、強度や耐久性には優れているといえる。しかし、高温下での断熱性については、十分対応できているものとは言えなかった。
【０００９】
また、上記の特許文献２，３に記載のスピネル質セラミックス多孔体を、耐火モルタル（目地材）として適用した場合も、その最適な形態が十分解明されていなかったので、必ずしも良好な特性が得られていなかった。
【００１０】
本発明は、上記技術的課題に鑑み、とりわけ耐火モルタルとして好適であり、かつ、任意に成形可能である、高温での断熱性に優れた不定形耐火物の提供を目的とする。
【課題を解決するための手段】
【００１１】
本発明に係る不定形耐火物は、化学式ＸＡｌ2Ｏ4からなるスピネル質で、前記化学式中のＸがＺｎ、Ｆｅ、Ｍｇ、Ｎｉ及びＭｎのうちのいずれかである多孔質焼結体の粒子を少なくとも含む不定形耐火物であって、前記粒子は、孔径１０μｍ以下の気孔の内、孔径０．０１μｍ以上０．８μｍ未満の気孔が１０ｖｏｌ％以上５０ｖｏｌ％以下を占め、前記粒子の粒度分布は粒子径１０μｍ未満が５ｖｏｌ％以上３０ｖｏｌ％以下，粒子径１０μｍ以上１００μｍ未満が３５ｖｏｌ％以上８０ｖｏｌ％以下，粒子径１００μｍ以上１０００μｍ以下が５ｖｏｌ％以上５５ｖｏｌ％以下であることを特徴とする。
【発明の効果】
【００１２】
本発明によれば、高温領域でも低い熱伝導率を維持した軽量な不定形耐火物、好適には、高温での使用時においても熱伝導率が低く抑えられた耐火モルタルを提供できる。
【図面の簡単な説明】
【００１３】
【図１】本発明の一実施例における粒度分布を示すグラフである。
【図２】本発明の一実施例における気孔径分布を、大気雰囲気で１５００℃×３時間の熱処理前後で比較したグラフである。
【発明を実施するための形態】
【００１４】
以下、本発明を詳細に説明する。本発明は、化学式ＸＡｌ2Ｏ4からなるスピネル質で、前記化学式中のＸがＺｎ、Ｆｅ、Ｍｇ、Ｎｉ及びＭｎのうちのいずれかである多孔質焼結体の粒子を少なくとも含む不定形耐火物であって、前記粒子は、孔径１０μｍ以下の気孔の内、孔径０．０１μｍ以上０．８μｍ未満の気孔が１０ｖｏｌ％以上５０ｖｏｌ％以下を占め、前記粒子の粒度分布は粒子径１０μｍ未満が５ｖｏｌ％以上３０ｖｏｌ％以下，粒子径１０μｍ以上１００μｍ未満が３５ｖｏｌ％以上８０ｖｏｌ％以下，粒子径１００μｍ以上１０００μｍ以下が５ｖｏｌ％以上５５ｖｏｌ％以下である。
【００１５】
本発明は、化学式ＸＡｌ2Ｏ4からなるスピネル質からなる多孔質焼結体の粒子を少なくとも含む不定形耐火物である。ここで、「少なくとも含む」とは、ＸＡｌ2Ｏ4からなる多孔質焼結体の粒子を必須の構成要件とし、それ以外の材料も、本発明の効果を損なわない範囲で、適時選択の上添加されることを排除しない、とするものである。
【００１６】
不定形耐火物が耐火モルタルの場合は、化学式ＸＡｌ2Ｏ4からなる多孔質焼結体の粒子に対して、各種の有機バインダーを添加したものが挙げられる。有機バインダーの例は、ポリビニルアルコール、カルボキシメチルセルロース、メチルセルロース、ポリエチレンオキサイド、ウレタン、デンプン、等である。
【００１７】
上記の耐火モルタルの例では、有機バインダーの添加量は、使用目的や使用状況によって適時設定されるが、好適には、固形分に対して０．５ｗｔ％以上２０ｗｔ％以下である。さらに、有機バインダーと共に水を添加してもよい。
【００１８】
ただし、不定形耐火物の添加物としては、化学式ＸＡｌ2Ｏ4中にＳｉまたはＣａが１５ｗｔ％以上含まれると、後述する微小気孔の生成が阻害される懸念があるので、これらの元素を含む材料、例えば、粘土鉱物の添加は好ましいものとは言えない。
【００１９】
化学式ＸＡｌ2Ｏ4、好適にはＭｇＡｌ2Ｏ4（マグネシアスピネル）は、高温での粒成長や粒界の結合によって生じる気孔の形状や大きさの変動が小さく、熱伝導率の変動を抑制する効果を長期間維持できるので、高温での使用に適する。なお、前記化学組成及びスピネル質の構造は、例えば、粉末Ｘ線回折法により測定及び同定できる。
【００２０】
気孔容積割合は、多孔質焼結体粒子の気孔径分布から求めることができ、前記気孔径分布は、ＪＩＳ  Ｒ  １６５５「ファインセラミックスの水銀圧入法による成形体気孔径分布試験方法」により測定できる。
【００２１】
孔径１０μｍ以下の気孔の内、孔径０．０１μｍ以上０．８μｍ未満の、いわゆる微小気孔が１０ｖｏｌ％以上５０ｖｏｌ％以下を占めることで、単位体積当たりの気孔数を多くすることができ、粒界におけるフォノン散乱量が増加し、伝導伝熱を抑制する効果が得られる。
【００２２】
前記微小気孔の占める割合が１０ｖｏｌ％未満では、単位体積当たりの粒界数が少なく、伝導伝熱を抑制する効果が十分でなくなる。一方、前記微小気孔の占める割合が５０ｖｏｌ％を超えると、例えば多孔質焼結体全体の気孔率６５ｖｏｌ％以上の場合において、ふく射伝熱の抑制に適した孔径０．８μｍ以上１０μｍ以下の気孔の量が少なくなる。そして相対的に、粗大気孔の占める割合が多くなるため、ふく射伝熱を抑制することが困難となる。
【００２３】
なお、孔径１０μｍ以下の気孔の内、孔径０．８μｍ以上１０μｍ以下の気孔が占める割合については、特に制限を設けない。マイクロメートルオーダーの粒子径で構成される本発明の粒子では、気孔率と微小粒子の存在割合が決まれば、その他の気孔の割合もほぼ限定されるので、厳密に制約を設ける必要がないためである。
【００２４】
孔径１０μｍ超の粗大気孔が全体の気孔に占める割合についても、特に制限を設けるものではない。一体成形体と異なり、マイクロメートルオーダーの粒子径の集合体で構成される本発明の不定形耐火物は、粒子間の空隙の存在により、粗大気孔に対して厳密に制約を設ける必要がないためである。
【００２５】
ここで、本発明に係る粒子の集合体におけるタップかさ密度が、０．４ｇ／ｃｍ３以上０．８ｇ／ｃｍ３以下であると、さらに好ましい。タップかさ密度は、ＪＩＳ  Ｒ  １６２８−１９９７「ファインセラミックス粉末のかさ密度測定方法」を参照して測定できる。
【００２６】
通常、粒子を充填すると、粒子間の空隙が多数存在する。前述の通り、大きい気孔の占める割合が多いと、ふく射伝熱を抑制することが困難となるので、大きい気孔に相当する空隙が少なくなるようにすることが、本発明の実施においては好ましい。
【００２７】
タップかさ密度は、粒子間の空隙をできるだけ排除して測定される。従って、本発明に係る粒子の集合体の密度をタップかさ密度で評価し、適切な範囲で管理することで、密度の最適化において、本発明の優れた断熱性も併せて担保することができる。
【００２８】
本発明に係る気孔容積割合を有する粒子の集合体のタップかさ密度が、０．４ｇ／ｃｍ３以上０．８ｇ／ｃｍ３以下の範囲であれば、粗大気孔の占める割合が少ない状態で、気孔率６０ｖｏｌ％以上を容易に得ることができる。
【００２９】
タップかさ密度が０．４ｇ／ｃｍ３未満では、空隙の存在比が多くなるので、本発明の優れた断熱性を発揮する事がやや難しい傾向にある。また、０．８ｇ／ｃｍ３超では、本発明の断熱性を抑制する効果を維持しつつ、６０ｖｏｌ％以上の気孔率を得ることは容易には実施できない。
【００３０】
本発明に係る粒子の粒度分布は、粒子径１０μｍ未満が５ｖｏｌ％以上３０ｖｏｌ％以下，粒子径１０μｍ以上１００μｍ未満が３５ｖｏｌ％以上８０ｖｏｌ％以下，粒子径１００μｍ以上１０００μｍ以下が５ｖｏｌ％以上５５ｖｏｌ％以下である。
【００３１】
ここで、「粒子径１０μｍ未満」とは、測定可能な粒子径の下限の範囲で１０μｍ未満の粒子を全て含むものとする。
【００３２】
粒度分布は、公知の測定手法、測定装置を用いて評価出来る。一例として、本発明の一実施形態では、レーザ回折式粒子径分布測定装置（島津製作所製）で測定を行っている。図１は、本発明の一実施例（実施例１）における粒度分布を示すグラフである。
【００３３】
前述の気孔容積割合と、上記の粒度分布の範囲を併せ持つことで、熱伝導率を低く抑えられ、かつ、密度の小さい軽量な不定形耐火物が効果的に得られる。言い換えると、気孔容積割合と粒度分布を適切な範囲に設定しないと、このような効果は得られない。
【００３４】
たとえば、ほぼ同じ粒径のＭｇＡｌ2Ｏ4のみでは、本発明のような気孔分布を得るのは困難である。これは、小さい粒径のみでは気孔率を高くできず、大きい粒径のみでは微小気孔が全気孔の大半を占める気孔分布を得ることが難しいためである。
【００３５】
また本発明に係る不定形耐火物は、１０００℃以上１５００℃以下の高温域における熱伝導率が０．４Ｗ／（ｍ・Ｋ）以下であると好ましい。このような１０００℃以上の高温域でも熱伝導率が増加することなく抑制されている断熱材は、高温域での使用においても断熱効果の変動が少ない。
【００３６】
図２は、本発明に係る不定形耐火物の一実施形態（実施例１）において、大気中で１５００℃×３時間の熱処理前後で気孔率分布を比較したグラフである。図２からも明らかなように、本発明に係る不定形耐火物は、熱処理前後での気孔径分布の変動が少ないものである。
【００３７】
なお、１０００℃以上１５００℃以下における熱伝導率が０．３Ｗ／（ｍ・Ｋ）以下であると、さらに好ましい。
【００３８】
上記のような本発明に係る不定形耐火物の製造方法は、特に限定されるものではなく、公知の多孔質焼結体の製造方法を適用できる。例えば、気孔構造の形成や調整は、造孔材や起泡剤の添加等により行うことができる。
【００３９】
また、本発明に係る不定形耐火物は、断熱特性を著しく劣化させる、等の悪影響がない限りにおいて、様々な変形が可能である。例えば、各種の繊維や骨材が粒子の中または粒子間に存在していてもよい。あるいは、本発明の粒度分布の範囲内で、粒度分布の異なる２種類以上のモルタルとして、使用部位によって適時使い分けてもよい。
【００４０】
好適には、本発明の一実施形態に準ずるブロック状のＭｇＡｌ2Ｏ4からなる多孔質焼結体を複数用意し、これらを接合するのに本発明に係る不定形耐火物である耐火モルタルを用いて作製した断熱材は、耐火モルタルも含めた全体が、軽量かつ高温でも低い熱伝導率が維持されたものである。
【実施例】
【００４１】
以下、本発明を実施例に基づき具体的に説明するが、本発明は下記に示す実施例により制限されるものではない。
【００４２】
（実施例１〜６、比較例１〜３）
水硬性アルミナ粉末（ＢＫ−１１２；住友化学株式会社製）１１ｍｏｌに対して、酸化マグネシウム粉末（ＭＧＯ１１ＰＢ；株式会社高純度化学研究所製）９ｍｏｌの割合で混合し、これに水硬性アルミナと酸化マグネシウムの合計重量に対して等倍の重量の純水を加え、均一に分散させてスラリーを調製した。そして、造孔材を前記スラリーに対して３０〜７０ｖｏｌ％の範囲で混合し、造孔材の径及び添加量を適宜変更することで、下記表１の実施例１〜６、比較例１〜３にそれぞれ示すような気孔構成を有するように調整し、成形および乾燥し、大気中、１５００℃で３時間焼成後、これらの多孔質焼結体を得た。  
【００４３】
これらの多孔質焼結体を、市販の粉砕機を用いて粉砕し、粒度分布が、粒子径１０μｍ未満が１５ｖｏｌ％，粒子径１０μｍ以上１００μｍ未満が５０ｖｏｌ％，粒子径１００μｍ以上１０００μｍ以下が３０ｖｏｌ％になるように調整して、多孔質焼結体の粒子を作製した。これら各粒子を５０ｗｔ％、純水４８ｗｔ％、ポリビニルアルコール２ｗｔ％混合して、不定形耐火物として、下記表１の実施例１〜６、比較例１〜３にそれぞれ示すような耐火モルタルを作製した。
【００４４】
ここで、上記で得られた各多孔質焼結体について、Ｘ線回折（Ｘ線源：ＣｕＫα、電圧：４０ｋＶ、電流：０．３Ａ、走査速度：０．０６°／ｓ）にて結晶相を同定したところ、いずれもマグネシアスピネル相が観察された。
【００４５】
上記実施例１〜６、比較例１〜３について、水銀ポロシメータを用いた気孔容積、ＪＩＳ  Ｒ  ２６１６を参考にした熱伝導率、１５００℃×３時間，大気中で熱処理を行った後の気孔率、タップかさ密度をそれぞれ測定し、これらの各種評価結果を、下記表１にまとめて示す。なお、気孔率の測定はＪＩＳ  Ｒ  ２６１４を参考にした。
【００４６】
【表１】
2016030709.tif 000003
【００４７】
表１に示した評価結果から、本発明にかかる実施範囲においては、１０００℃以上での熱伝導率が、比較例１〜３より低く抑えられていることがわかる。
【００４８】
実施例１〜６は、１０００℃から１５００℃における熱伝導率は、０．４Ｗ／（ｍ・Ｋ）を下回っており、より断熱性に優れているといえる。
【００４９】
実施例１，２，４〜６は、１０００℃から１５００℃における熱伝導率が、０．３Ｗ／（ｍ・Ｋ）を下回っており、さらに断熱性に優れているといえる。これは、微小気孔の割合を３０ｖｏｌ％以下に抑えつつ、気孔率を７５ｖｏｌ％超とした場合での、顕著な効果といえるものである。
【００５０】
なお、上記実施例は、ＭｇＡｌ２Ｏ４からなるスピネル質セラミックスの場合であるが、上述したとおり、本発明ではＺｎＡｌ２Ｏ４、ＦｅＡｌ２Ｏ４、ＮｉＡｌ２Ｏ４、ＭｎＡｌ２Ｏ４のいずれかのスピネル質セラミックスであっても同様の効果が得られる。これらは、順に、ＺｎＯ＋Ａｌ２Ｏ３、Ｆｅ２Ｏ３＋Ａｌ２Ｏ３、ＮｉＯ＋Ａｌ２Ｏ３、ＭｎＯ＋Ａｌ２Ｏ３の組み合わせによる多孔質セラミックス原料を用いること以外は、上述したＭｇＡｌ２Ｏ４とほぼ同様にして製造することができる。
【符号の説明】
【００５１】
なし。    
【図１】
2016030709.tif 000004
【図２】
2016030709.tif 000005